БАРЬЕРНЫЕ ПОКРЫТИЯ ДЛЯ ПЛЕНОК И СТРУКТУР

1. Покрытая пленка, включающая в себя:
несущую пленку; и
покрытие, по меньшей мере, на одной поверхности несущей пленки, содержащее:
(а) вермикулит;
(b) полимер, способный к образованию пленки;
(с) диспергатор для вермикулита в полимере, причем указанный диспергатор несет отрицательный заряд; и
(d) сшивающий агент.
2. Покрытая пленка по п.1, в которой полимер включает в себя полигидроксильный полимер, уретансодержащий полимер, каучук или тройной сополимер поливинилиденхлорида.
3. Покрытая пленка по п.2, в которой каучук представляет собой полихлоропрен, бутилкаучук, акриловый каучук или нитрильный каучук.
4. Покрытая пленка по п.2, в которой полигидроксильная композиция представляет собой поливинилоый спирт.
5. Покрытая пленка по п.1, в которой вермикулит обладает коэффициентом формы, равным, по меньшей мере, 5000.
6. Покрытая пленка по п.1, в которой количество вермикулита составляет от 5 до 65 мас.% от общей массы полимера и сшивающего агента.
7. Покрытая пленка по п.1, в которой диспергатор представляет собой ксилолсульфонат натрия, карбонат циркония и аммония, анионный полиэтиленовый воск, натриевую соль полиаспарагиновой кислоты, анионный карнаубский воск или их смеси.
8. Покрытая пленка по п.1, в которой сшивающий агент представляет собой этандиаль, циклический конденсат глиоксаля мочевины, карбонат циркония и аммония или их смеси; причем указанный сшивающий агент присутствует в количестве от 0,1 до 50 мас.% от массы указанного полимера, способного к образованию пленки.
9. Покрытая пленка по п.1, в которой несущая пленка представляет собой полиэтилентерефталат, гликолевый сложный полиэфир (PET-G), найлон, биаксиально ориентированный полипропилен, ориентированный полипропилен, литой полипропилен, полистирол, полиэтилен, поливинилхлорид, полимолочную кислоту (PLA), полигидроксиалканоат (РНА), поливинилхлорид и бумагу.
10. Покрытая пленка по п.1, которая дополнительно включает в себя герметизирующую пленку, контактирующую с покрытием.
11. Покрытая пленка по п.9, в которой герметизирующая пленка содержит полиэтилен или полипропилен.
12. Покрытая пленка по п.1, имеющая компоненты, которые являются утвержденными FDA или утверждаемыми FDA для прямого и/или непрямого контакта с продуктами питания.
13. Композиция, включающая в себя:
(а) воду;
(b) вермикулит, суспендированный в ней;
(с) полимер, способный к образованию пленки;
(d) диспергатор для вермикулита в полимере, причем указанный диспергатор несет отрицательный заряд; и
(е) сшивающий агент.
14. Композиция по п.13, в которой полимер включает в себя полигидроксильный полимер, уретансодержащий полимер, каучук, или тройной сополимер поливинилиденхлорида.
15. Композиция по п.13, в которой полимер представляет собой поливиниловый спирт.
16. Композиция по п.13, в которой вермикулит обладает коэффициентом формы, равным, по меньшей мере, 5000.
17. Композиция по п.13, в которой диспергатор представляет собой ксилолсульфонат натрия, карбонат циркония и аммония, анионный полиэтиленовый воск, натриевую соль полиаспарагиновой кислоты, анионный карнаубский воск или их смеси.
18. Композиция по п.13, в которой количество вермикулита, выраженное как массовый процент в отношении к полигидроксильному спирту и сшивающему агенту, составляет от 5 до 65%.
19. Композиция по п.13, в которой сшивающий агент представляет собой этандиаль, циклический конденсат глиоксаля мочевины, карбонат циркония и аммония или их смеси; причем указанный сшивающий агент присутствует в количестве от 0,1 до 50 мас.% от массы указанного полимера, способного к образованию пленки.
20. Формованное тело с покрытием, включающее в себя:
формованное тело; и
покрытие, содержащее:
(а) вермикулит;
(b) полимер, способный к образованию пленки;
(с) диспергатор для вермикулита в полимере, причем указанный диспергатор несет отрицательный заряд; и
(d) сшивающий агент.
21. Формованное тело с покрытием по п.20, где полимер включает в себя полигидроксильный полимер, уретансодержащий полимер, каучук, или тройной сополимер поливинилиденхлорида.
22. Формованное тело с покрытием по п.20, где полигидроксильный полимер представляет собой поливиниловый спирт.
23. Способ получения композиции покрытой пленки, включающий в себя:
смешение водной суспензии вермикулита с раствором, содержащим (а) полимер, включающий в себя полигидроксильный полимер, уретан-содержащий полимер, каучук или тройной сополимер поливинилиденхлорида;
(b) сшивающий агент для образования второй суспензии, и диспергатор для вермикулита в полимере, причем указанный диспергатор несет отрицательный заряд, и
нанесение покрытия на субстрат с помощью указанной второй суспензии.
24. Способ по п.23, в котором полигидроксильный полимер представляет собой поливиниловый спирт.
25. Способ по п.23, в котором несущая пленка представляет собой полиэтилентерефталат, найлон, биаксиально ориентированный полипропилен, ориентированный полипропилен, полиэтилен, поливинилхлорид, полигидроксиалканоат, полимолочную кислоту или бумагу.
26. Способ по п.23, дополнительно включающий в себя нанесение герметизирующей пленки на поверхность покрывающей пленки.
27. Способ стабилизации суспензии, содержащей вермикулит, от воздействия сдвига, включающий в себя использование одного или нескольких сшивающих агентов в смеси, дополнительно содержащей: (а) вермикулит; (b) полимер, способный к образованию пленки; и (с) диспергатор для вермикулита, причем указанный диспергатор несет отрицательный заряд.
28. Способ по п.27, в котором указанный сшивающий агент представляет собой этандиаль, циклический конденсат глиоксаля мочевины, карбонат циркония и аммония или их смеси; причем указанный сшивающий агент присутствует в количестве от 0,1 до 50 мас.% от массы указанного полимера, способного к образованию пленки.